(57)【要約】【課題】ハロゲン化難燃剤を使用することなく、また機械的性質を損なうことなく、良好な難燃性及び紫外線老化時の良好な色安定性を併せもつポリエステル組成物の提供。【解決手段】ポリエステル組成物は、ポリ（ブチレンテレフタレート）、窒素含有難燃剤及びリン含有難燃剤を含んでおり、窒素含有難燃剤及びリン含有難燃剤の合計とポリ（ブチレンテレフタレート）との重量比は約０．７０以上であり、リン含有難燃剤と窒素含有難燃剤との重量比は約１．０以上である。この組成物は、紫外線老化における優れた色安定性、良好な難燃剤及び高い衝撃強さをもっている。【特許請求の範囲】
【請求項１】
ポリ（ブチレンテレフタレート）、
トリアジン類、グアニジン類、シアヌレート類、イソシアヌレート類及び以上の窒素含有難燃剤を１種以上含む混合物からなる群から選択される窒素含有難燃剤、並びに、
ジホスフェート類、ホスホルアミド類及び以上のリン含有難燃剤を１種以上含む混合物からなる群から選択されるリン含有難燃剤
を含んでなり、リン含有難燃剤及び窒素含有難燃剤の合計のポリ（ブチレンテレフタレート）に対する重量比が０．７０より大きく、リン含有難燃剤の窒素含有難燃剤に対する重量比が約１．０以上である、組成物。
【請求項２】
ポリ（ブチレンテレフタレート）が、（ａ）約７０モル％以上のテトラメチレングリコールを含むグリコール成分と、（ｂ）約７０モル％以上のテレフタル酸を含む芳香族ジカルボン酸との共重合生成物である、請求項１記載の組成物。
【請求項３】
グリコール成分が、エチレングリコール、トリメチレングリコール、２−メチル−１，３−プロパングリコール、ヘキサメチレングリコール、デカメチレングリコール、シクロヘキサンジメタノール、ネオペンチレングリコール及び以上の脂肪族又は環式脂肪族グリコールを１種以上含む混合物からなる群から選択される脂肪族又は環式脂肪族グリコールを約３０モル％以下含む、請求項２記載の組成物。
【請求項４】
芳香族ジカルボン酸が、イソフタル酸、２，６−ナフタレンジカルボン酸、２，７−ナフタレンジカルボン酸、１，５−ナフタレンジカルボン酸、４，４’−ジフェニルジカルボン酸、４，４’−ジフェノキシエタンジカルボン酸、セバシン酸、アジピン酸、これらのポリエステル形成性誘導体、並びに以上の芳香族ジカルボン酸及び誘導体を１種以上含む混合物からなる群から選択される芳香族ジカルボン酸を約３０モル％以下含む、請求項２記載の組成物。
【請求項５】
組成物の総重量を基準にして約２０〜約６０重量％のポリ（ブチレンテレフタレート）を含んでいる、請求項１記載の組成物。
【請求項６】
さらに、ポリ（ブチレンテレフタレート）ではない第２のポリエステル樹脂を含んでおり、ポリ（ブチレンテレフタレート）が、ポリ（ブチレンテレフタレート）及び第２のポリエステル樹脂の合計の５０重量％以上を占める、請求項１記載の組成物。
【請求項７】
さらに、ポリ（ブチレンテレフタレート）ではない第２のポリエステル樹脂を含んでおり、ポリ（ブチレンテレフタレート）が、ポリ（ブチレンテレフタレート）及び第２のポリエステル樹脂の合計の８０重量％以上を占める、請求項１記載の組成物。
【請求項８】
第２のポリエステル樹脂が、（ａ）Ｃ2〜Ｃ10脂肪族又は環式脂肪族ジオールと、（ｂ）１種以上の芳香族ジカルボン酸との共重合生成物である、請求項６記載の組成物。
【請求項９】
第２のポリエステル樹脂が次式の繰返し単位を含んでいる、請求項６記載の組成物。
【化１】
2005501154.tif 000011
式中、ｎは２〜６の整数であり、Ｒは芳香族ジカルボン酸に由来する脱カルボキシル化残基からなるＣ6〜Ｃ20二価アリール基である。
【請求項１０】
窒素含有難燃剤が次式を有する、請求項１記載の組成物。
【化２】
2005501154.tif 000012
式中、Ｒ1、Ｒ2及びＲ3は独立してＣ1〜Ｃ12アルキル、Ｃ1〜Ｃ12アルコキシル、Ｃ6〜Ｃ12アリール、アミノ、Ｃ1〜Ｃ12アルキル置換アミノ、又は水素である。
【請求項１１】
窒素含有難燃剤がメラミン誘導体である、請求項１記載の組成物。
【請求項１２】
窒素含有難燃剤が、２，４，６−トリアミン−１，３，５−トリアジン、メラム、メレム、メロン、アンメリン、アンメリド、２−ウレイドメラミン、ベンゾグアナミン、アセトグアナミン、以上の難燃剤とシアヌル酸、イソシアヌル酸、ホウ酸又はリン酸との塩及び以上の窒素含有難燃剤を１種以上含む組合せからなる群から選択される、請求項１記載の組成物。
【請求項１３】
窒素含有難燃剤が、メラミンシアヌレート、メラミンピロホスフェート、メラミンポリホスフェート及び以上の窒素含有難燃剤を１種以上含む組合せからなる群から選択される、請求項１記載の組成物。
【請求項１４】
窒素含有難燃剤がグアニジン類である、請求項１記載の組成物。
【請求項１５】
グアニジン類が、グアニジン、アミノグアニジン、以上のグアニジン類とホウ酸、炭酸、リン酸、硝酸又は硫酸との塩、以上のグアニジン類とホウ酸、炭酸、リン酸、硝酸又は硫酸との付加物及び以上のグアニジン類を１種以上含む混合物からなる群から選択される、請求項１４記載の組成物。
【請求項１６】
組成物の総重量を基準にして約１〜約２５重量％の窒素含有難燃剤を含んでいる、請求項１記載の組成物。
【請求項１７】
リン含有難燃剤が次式の構造を有するジホスフェート類である、請求項１記載の組成物。
【化３】
2005501154.tif 000013
式中、Ｘは２以上のアリール単位を含むＣ12〜Ｃ24炭化水素基であり、Ｒ4、Ｒ5、Ｒ6及びＲ7は各々独立してＣ1〜Ｃ6アルキル、Ｃ6〜Ｃ12アリール、Ｃ7〜Ｃ12アラルキル、又はＣ7〜Ｃ12アルキルアリールである。
【請求項１８】
ホスホルアミドが、次式からなる群から選択される式を有する、請求項１記載の組成物。
【化４】
2005501154.tif 000014
式中、Ｒ8はアミノであり、Ｒ9及びＲ10は独立してアミノ、Ｃ1〜Ｃ12アルコキシル、又はＣ6〜Ｃ12アリールオキシであり、Ａは各々独立してフェニル、２，６−ジメチルフェニル、又は２，４，６−トリメチルフェニルである。
【請求項１９】
リン含有難燃剤がテトラフェニルビスフェノールＡ−ジホスフェート、テトラキシリルピペラジンジホスホルアミド、又はこれらの組合せである、請求項１記載の組成物。
【請求項２０】
組成物の総重量を基準にして約５〜約４５重量％のリン含有難燃剤を含んでいる、請求項１記載の組成物。
【請求項２１】
さらにドリップ防止剤を含んでいる、請求項１記載の組成物。
【請求項２２】
ドリップ防止剤が、シリコーン油、シリカ、アスベスト、ポリ（テトラフルオロエチレン）、テトラフルオロエチレン／ヘキサフルオロプロピレンコポリマー、テトラフルオロエチレン／エチレンコポリマー、ポリフッ化ビニリデン、ポリ（クロロトリフルオロエチレン）及び以上のドリップ防止剤を１種以上含む組合せからなる群から選択される、請求項２１記載の組成物。
【請求項２３】
ドリップ防止剤がポリ（テトラフルオロエチレン）である、請求項２１記載の組成物。
【請求項２４】
組成物の総重量を基準にして約０．０２〜約２重量％のドリップ防止剤を含んでいる、請求項２１記載の組成物。
【請求項２５】
さらに、組成物の総重量を基準にして約１０〜約６０重量％の強化用充填材を含んでいる、請求項１記載の組成物。
【請求項２６】
強化用充填材が、シリカ、タルク、雲母、カーボンブラック、炭素繊維、アラミド繊維、ガラス繊維及び以上の強化用充填材を１種以上含む混合物からなる群から選択される、請求項２５記載の組成物。
【請求項２７】
強化用充填材がガラス繊維である、請求項２６記載の組成物。
【請求項２８】
組成物がポリエステル以外の熱可塑性樹脂を実質的に含まない、請求項１記載の組成物。
【請求項２９】
成形後の組成物が、ＩＳＯ  １８０に従って測定して約２０ｋＪ／ｍ2以上のアイゾットノッチなし衝撃強さを有する、請求項１記載の組成物。
【請求項３０】
成形後の組成物が、国際規格ＩＥＣ  ６９５−２−１／２に従ったＧｌｏｗ  Ｗｉｒｅ  Ｔｅｓｔに合格する、請求項１記載の組成物。
【請求項３１】
成形後の組成物が、５００キロジュールのキセノン照射後ＡＳＴＭ  Ｇ２６−Ａに従って測定して約５未満のＣＩＥＬＡＢ  ΔＥ値を有する、請求項１記載の組成物。
【請求項３２】
ポリ（ブチレンテレフタレート）、
トリアジン類、グアニジン類、シアヌレート類、イソシアヌレート類及び以上の窒素含有難燃剤を１種以上含む混合物からなる群から選択される窒素含有難燃剤、並びに
ジホスフェート類、ホスホルアミド類及び以上のリン含有難燃剤を１種以上含む混合物からなる群から選択されるリン含有難燃剤
を含んでなり、エポキシ基、カルボン酸無水物基、イソシアネート基、オキサゾリン基、カルボジイミド基、アルデヒド基、カルボキシル基、アジリジニル基及びシアネート基からなる群から各々独立して選択される２以上の官能基を有する化合物を実質的に含まない、組成物。
【請求項３３】
リン含有難燃剤及び窒素含有難燃剤の合計のポリ（ブチレンテレフタレート）に対する重量比が約０．７０より大きい、請求項３２記載の組成物。
【請求項３４】
ポリ（ブチレンテレフタレート）、
シアヌレート又はイソシアヌレート難燃剤、及び
ジホスフェート難燃剤
を含んでなり、ジホスフェート難燃剤及びシアヌレート又はイソシアヌレート難燃剤の合計のポリ（ブチレンテレフタレート）に対する重量比が０．７０より大きく、ジホスフェート難燃剤のシアヌレート又はイソシアヌレート難燃剤に対する重量比が約１．０以上である、組成物。
【請求項３５】
約２５〜約５０重量％のポリ（ブチレンテレフタレート）、
約２０〜４０重量％のチョップトガラス繊維、
約５〜約２０重量％のメラミンシアヌレート、及び
約１０〜約３５重量％のテトラフェニルビスフェノール−Ａジホスフェート
を含んでなり、テトラフェニルビスフェノール−Ａジホスフェート及びメラミンシアヌレートの合計のポリ（ブチレンテレフタレート）に対する重量比が０．７０より大きく、テトラフェニルビスフェノール−Ａジホスフェートのメラミンシアヌレートに対する重量比が約１．０以上である、組成物。
【請求項３６】
ポリ（ブチレンテレフタレート）、
トリアジン類、グアニジン類、シアヌレート類、イソシアヌレート類及び以上の窒素含有難燃剤を１種以上含む混合物からなる群から選択される窒素含有難燃剤、
ジホスフェート類、ホスホルアミド類及び以上のリン含有難燃剤を１種以上含む混合物からなる群から選択されるリン含有難燃剤、
ガラス繊維、並びに
安定剤、酸化防止剤、離型剤、可塑剤、加工助剤、染料及び顔料からなる群から選択される１種以上の添加剤
から実質的に構成される組成物。
【請求項３７】
ポリ（ブチレンテレフタレート）、
トリアジン類、グアニジン類、シアヌレート類、イソシアヌレート類及び以上の窒素含有難燃剤を１種以上含む混合物からなる群から選択される窒素含有難燃剤、
ジホスフェート類、ホスホルアミド類及び以上のリン含有難燃剤を１種以上含む混合物からなる群から選択されるリン含有難燃剤、
ガラス繊維、並びに
安定剤、酸化防止剤、離型剤、可塑剤、加工助剤、染料及び顔料からなる群から選択される１種以上の添加剤
から構成される組成物。
【請求項３８】
ポリ（ブチレンテレフタレート）、
トリアジン類、グアニジン類、シアヌレート類、イソシアヌレート類及び以上の窒素含有難燃剤を１種以上含む混合物からなる群から選択される窒素含有難燃剤、並びに
ジホスフェート類、ホスホルアミド類及び以上のリン含有難燃剤を１種以上含む混合物からなる群から選択されるリン含有難燃剤
の反応生成物を含んでなり、リン含有難燃剤及び窒素含有難燃剤の合計のポリ（ブチレンテレフタレート）に対する重量比が０．７０より大きく、リン含有難燃剤の窒素含有難燃剤に対する重量比が約１．０である、組成物。
【請求項３９】
請求項３８記載の組成物を含んでなる成形品。
【請求項４０】
請求項３８記載の組成物を含んでなる電気又は電子装置。
【請求項４１】
ポリ（ブチレンテレフタレート）と、トリアジン類、グアニジン類、シアヌレート類、イソシアヌレート類及び以上の窒素含有難燃剤を１種以上含む混合物からなる群から選択される窒素含有難燃剤と、ジホスフェート類、ホスホルアミド類及び以上のリン含有難燃剤を１種以上含む混合物からなる群から選択されるリン含有難燃剤とを混合することを含んでなり、リン含有難燃剤及び窒素含有難燃剤の合計のポリ（ブチレンテレフタレート）に対する重量比が０．７０より大きく、リン含有難燃剤の窒素含有難燃剤に対する重量比が約１．０以上である、組成物の製造方法。
【発明の詳細な説明】
【技術分野】
【０００１】
本発明は、難燃性ポリエステル組成物、その製造方法並びに該組成物から得られる物品に関する。
【背景技術】
【０００２】
ポリ（アルキレンテレフタレート）のような熱可塑性ポリエステル組成物は、強度、強靱性、高い光沢及び耐溶剤性を始めとする価値のある特性をもっている。従って、ポリエステルは、自動車部品から電気・電子機器まで広範囲の用途に有用な材料である。その広い用途のため、特に電子用途において、ポリエステルに難燃性をもたせるのが望ましい。難燃性の規格として普遍的に認められ使用されている特定の一組の条件が、材料を自消性によってランク付けするための一定の条件を規定しているＵｎｄｅｒｗｒｉｔｅｒｓ  Ｌａｂｏｒａｔｏｒｉｅｓ，  Ｉｎｃ．  Ｂｕｌｌｅｔｉｎ  ９４に記載されている。難燃性の規格として（殊にヨーロッパで）普遍的に認められ使用されている別の一組の条件は、国際規格ＩＥＣ  ６９５−２−１／２に従って行われるＧｌｏｗ  Ｗｉｒｅ  Ｔｅｓｔ（ＧＷＴ）である。
【０００３】
ポリエステル用として数多くの難燃剤が知られているが、多くはハロゲン、通常臭素を含有している。環境に優しい成分に対する需要が増大しているため、ハロゲン化難燃剤はあまり望ましくない。また、ハロゲン化難燃剤を含有するポリエステル組成物は通例、紫外線照射下で老化した際の色安定性が悪い。
【発明の開示】
【発明が解決しようとする課題】
【０００４】
ハロゲン化難燃剤を使用することなく、また機械的性質を損なうことなく、良好な難燃性及び紫外線老化時の良好な色安定性を併せもつポリエステル組成物に対するニーズがある。本明細書に教示する組成物は上記欠陥を克服する。
【課題を解決するための手段】
【０００５】
従来技術の上記及びその他の欠点及び不利点は、ポリ（ブチレンテレフタレート）、トリアジン類、グアニジン類、シアヌレート類、イソシアヌレート類及び以上の窒素含有難燃剤を１種以上含む混合物からなる群から選択される窒素含有難燃剤、並びにジホスフェート類、ホスホルアミド類及び以上のリン含有難燃剤を１種以上含む混合物からなる群から選択されるリン含有難燃剤を含んでなる組成物であって、リン含有難燃剤及び窒素含有難燃剤の合計とポリ（ブチレンテレフタレート）との重量比が０．７０より大きい組成物によって軽減される。
【０００６】
この組成物の製造方法を含めて他の実施形態については以下に記載する。
【発明を実施するための最良の形態】
【０００７】
一実施形態は、ポリ（ブチレンテレフタレート）と、トリアジン類、グアニジン類、シアヌレート類、イソシアヌレート類及び以上の窒素含有難燃剤を１種以上含む混合物からなる群から選択される窒素含有難燃剤と、ジホスフェート類、ホスホルアミド類及び以上のリン含有難燃剤を１種以上含む混合物からなる群から選択されるリン含有難燃剤とを含んでなる組成物であり、この場合、リン含有難燃剤と窒素含有難燃剤の合計のポリ（ブチレンテレフタレート）に対する重量比は０．７０より大きい。
【０００８】
好ましいポリ（ブチレンテレフタレート）ポリエステルは、約７０モル％以上、好ましくは約８０モル％以上のテトラメチレングリコールを含むグリコール成分と、約７０モル％以上、好ましくは約８０モル％以上のテレフタル酸又はそのポリエステル形成性誘導体を含む酸成分とを共重合させることによって得られる。好ましいグリコール成分は、約３０モル％以下、好ましくは約２０モル％以下の、エチレングリコール、トリメチレングリコール、２−メチル−１，３−プロパングリコール、ヘキサメチレングリコール、デカメチレングリコール、シクロヘキサンジメタノール、ネオペンチレングリコールなど及び以上のグリコールを１種以上含む混合物のような別のグリコールを含んでいてもよい。好ましい酸成分は、約３０モル％以下、好ましくは約２０モル％以下の、イソフタル酸、２，６−ナフタレンジカルボン酸、２，７−ナフタレンジカルボン酸、１，５−ナフタレンジカルボン酸、４，４’−ジフェニルジカルボン酸、４，４’−ジフェノキシエタンジカルボン酸、セバシン酸、アジピン酸など、さらにはこれらのポリエステル形成性誘導体、及びこれらの酸又は酸誘導体を１種以上含む混合物のような別の酸を含んでいてもよい。
【０００９】
好ましいポリ（ブチレンテレフタレート）は、ポリスチレン標準を使用するゲルパーミエーションクロマトグラフィーで測定して約１００００〜約２０００００原子質量単位（ＡＭＵ）の数平均分子量を有し得る。この範囲内で、約２００００ＡＭＵ以上の数平均分子量が好ましいであろう。また、この範囲内で、約１０００００ＡＭＵ以下の数平均分子量が好ましく、約５００００ＡＭＵ以下の数平均分子量がさらに好ましいであろう。
【００１０】
ポリ（ブチレンテレフタレート）は、組成物中に、組成物の総重量を基準にして約２０〜約６０重量％で存在し得る。この範囲内で、約２５重量％以上、さらに一層好ましくは約３０重量％以上のポリ（ブチレンテレフタレート）を使用するのが好ましいであろう。また、この範囲内で、約５５重量％以下、さらに好ましくは約５０重量％以下、さらに一層好ましくは約４５重量％以下のポリ（ブチレンテレフタレート）を使用するのが好ましいであろう。
【００１１】
一実施形態において、本組成物は、ポリ（ブチレンテレフタレート）以外の第２のポリエステル樹脂を含んでいてもよい。第２のポリエステルとして適切な樹脂としては、Ｃ2〜Ｃ10脂肪族若しくは環式脂肪族ジオール又はこれらの混合物と、１種以上の芳香族ジカルボン酸から誘導されたものがある。好ましいポリエステルは脂肪族ジオールと芳香族ジカルボン酸から誘導され、次の一般式の繰返し単位を有する。
【００１２】
【化１】
2005501154.tif 000002
【００１３】
式中、ｎは２〜６の整数であり、Ｒは芳香族ジカルボン酸に由来する脱カルボキシル化残基からなるＣ6〜Ｃ20二価アリール基である。
【００１４】
脱カルボキシル化残基Ｒで表される芳香族ジカルボン酸の例は、イソフタル酸、テレフタル酸、１，２−ジ（ｐ−カルボキシフェニル）エタン、４，４’−ジカルボキシジフェニルエーテル、４，４’ビス安息香酸など及びこれらの混合物である。これらの酸は全て１以上の芳香核を含有している。１，４−、１，５−、又は２，６−ナフタレンジカルボン酸の場合のように縮合環を含有する酸も存在することができる。好ましいジカルボン酸としては、テレフタル酸、イソフタル酸、ナフタレンジカルボン酸など及び以上のジカルボン酸を１種以上含む混合物がある。
【００１５】
脂肪族又は脂環式ポリオールとしては、エチレングリコール、プロピレングリコール、ブタンジオール、ヒドロキノン、レゾルシノール、トリメチレングリコール、２−メチル−１，３−プロパングリコール、１，４−ブタンジオール、ヘキサメチレングリコール、デカメチレングリコール、１，４−シクロヘキサンジメタノール、又はネオペンチレングリコールのようなグリコールがある。
【００１６】
また、本発明では、上記ポリエステルで、脂肪族酸及び／又は脂肪族ポリオールから誘導された単位を少量、例えば約０．５〜約３０重量％有していてコポリエステルを形成しているものも考えられる。脂肪族ポリオールとしては、ポリ（エチレングリコール）のようなグリコールがある。かかるポリエステルは、例えばＷｈｉｎｆｉｅｌｄらの米国特許第２４６５３１９号及びＰｅｎｇｉｌｌｙの同第３０４７５３９号の教示に従って作成することができる。
【００１７】
ブロックコポリエステル樹脂成分も有用であり、（ａ）直鎖又は枝分れ鎖ポリ（アルキレンテレフタレート）と、（ｂ）線状脂肪族ジカルボン酸及び場合によりテレフタル酸又はイソフタル酸のような芳香族二塩基酸と、１種類以上の直鎖又は枝分れ鎖二価脂肪族グリコールとのコポリエステルとのエステル交換によって製造することができる。高い溶融強度が重要である場合に殊に有用なのは、エステル形成性基を３つ以上含有する枝分れ成分を小量、例えばテレフタレート単位を基準にして５モル％以下含む枝分れ高溶融粘度樹脂である。この枝分れ成分は、ポリエステルの酸単位部分、グリコール単位部分に枝分れをもたらすものであることができるし、或いは酸及びアルコール官能性を両方とも有する混成枝分れ剤であることもできる。かかる枝分れ成分の代表例は、トリメシン酸及びその低級アルキルエステルなどのようなトリカルボン酸、ピロメリト酸及びその低級アルキルエステルなどのようなテトラカルボン酸、又は好ましくはポリオール、殊に好ましくは、ペンタエリトリトールのようなテトラオール、トリメチロールプロパンのようなトリオール、ジヒドロキシカルボン酸、並びにヒドロキシジカルボン酸及びジメチルヒドロキシテレフタレートのような誘導体などである。枝分れポリ（アルキレンテレフタレート）樹脂及びその製造については、例えば、Ｂｏｒｍａｎの米国特許第３９５３４０４号に記載されている。テレフタル酸単位に加えて、小量、例えば、０．５〜１５重量％の他の芳香族ジカルボン酸（例えば、イソフタル酸又はナフタレンジカルボン酸）、又は脂肪族ジカルボン酸（例えば、アジピン酸）も存在することができ、また、少量の、１，４−ブタンジオールから誘導されたもの以外のジオール成分（例えば、エチレングリコール又はシクロヘキシレンジメタノールなど）、少量の三官能性又はより多官能性の枝分れ成分（例えば、ペンタエリトリトール、トリメシン酸トリメチル）なども存在することができる。
【００１８】
第２のポリエステル樹脂を含有する実施形態の場合、ポリ（ブチレンテレフタレート）は、このポリ（ブチレンテレフタレート）と第２のポリエステル樹脂との合計に対して５０重量％以上であるのが好ましく、８０重量％以上であるのがさらに好ましい。
【００１９】
本発明の難燃性ポリエステル組成物は、トリアジン類、グアニジン類、シアヌレート類及びイソシアヌレート類のような窒素含有難燃剤の１種又は混合物を難燃有効量で含んでいる。好ましいトリアジン類は次式を有する。
【００２０】
【化２】
2005501154.tif 000003
【００２１】
式中、Ｒ1、Ｒ2及びＲ3は独立してＣ1〜Ｃ12アルキル、Ｃ1〜Ｃ12アルコキシル、Ｃ6〜Ｃ12アリール、アミノ、Ｃ1〜Ｃ12アルキル置換アミノ、又は水素である。極めて好ましいトリアジン類としては、２，４，６−トリアミン−１，３，５−トリアジン（メラミン、ＣＡＳ登録番号１０８−７８−１）、メラミン誘導体、メラム、メレム、メロン、アンメリン（ＣＡＳ登録番号６４５−９２−１）、アンメリド（ＣＡＳ登録番号６４５−９３−２）、２−ウレイドメラミン、アセトグアナミン（ＣＡＳ登録番号５４２−０２−９）、ベンゾグアナミン（ＣＡＳ登録番号９１−７６−９）などがある。これらの化合物とホウ酸又はリン酸との塩／付加物を組成物中に使用してもよい。例としては、メラミンピロホスフェート及びメラミンポリホスフェートがある。好ましいシアヌレート／イソシアヌレート化合物としては、トリアジン化合物とシアヌル酸との塩／付加物、例えば、メラミンシアヌレートがある。
【００２２】
好ましいグアニジン化合物としては、グアニジン、アミノグアニジンなど、及びこれらとホウ酸、炭酸、リン酸、硝酸、硫酸などとの塩及び付加物、及び以上のグアニジン化合物を１種以上含む混合物がある。
【００２３】
窒素含有難燃剤は、組成物中に、組成物の総重量を基準にして約１〜約２５重量％存在することができる。この範囲内で、約５重量％以上、さらに一層好ましくは約８重量％以上の窒素含有難燃剤を使用するのが好ましいであろう。また、この範囲内で、約２０重量％以下、さらに好ましくは約１５重量％以下の窒素含有難燃剤を使用するのが好ましいであろう。
【００２４】
窒素含有難燃剤は、以下に述べるように１種類以上のリン含有難燃剤と組み合わせて使用する。適切なリン含有難燃剤としては、次式を有するものがある。
【００２５】
【化３】
2005501154.tif 000004
【００２６】
式中、Ｒ4〜Ｒ7は各々独立してＣ1〜Ｃ6アルキル、Ｃ6〜Ｃ12アリール、Ｃ7〜Ｃ12アラルキル、又はＣ7〜Ｃ12アルキルアリールである。例えば、ＰＯＣｌ3、ジフェノール化合物ＨＯ−Ｘ−ＯＨ（ここで、Ｘは２以上のアリール単位を有する基、例えば、ビスフェノールＡである）、及び同一であっても異なっていてもよいモノ−ヒドロキシ化合物Ｒ4ＯＨ〜Ｒ7ＯＨ（例えば、フェノール）から作成される。
【００２７】
極めて好ましいリン含有難燃剤はテトラフェニルビスフェノールＡ−ジホスフェートである。
【００２８】
他の適切なリン含有難燃剤として、次式を有するホスホルアミド類がある。
【００２９】
【化４】
2005501154.tif 000005
【００３０】
式中、Ｒ8はアミノであり、Ｒ9及びＲ10は独立して、１以上のアルキル又はアミノ基を含有する、Ｃ1〜Ｃ12アルコキシル、Ｃ6〜Ｃ12アリールオキシル又はＣ6〜Ｃ12アリールオキシル残基である。ホスホルアミド類はガラス転移点が約０℃以上、好ましくは約１０℃以上、さらに好ましくは約２０℃以上であるのが好ましい。
【００３１】
他のホスホルアミド類には、次式を有するものがある。
【００３２】
【化５】
2005501154.tif 000006
【００３３】
式中、各Ａは独立してフェニル、２，６−ジメチルフェニル、又は２，４，６−トリメチルフェニルである。好ましいホスホルアミドはテトラキシリルピペラジンジホスホルアミドである。
【００３４】
リン含有難燃剤は、組成物中に、組成物の総重量を基準にして約５〜約４５重量％存在することができる。この範囲内で、約１０重量％以上、さらに一層好ましくは約１５重量％以上のリン含有難燃剤を使用するのが好ましいであろう。また、この範囲内で、約３５重量％以下、さらに好ましくは約２５重量％以下のリン含有難燃剤を使用するのが好ましいであろう。
【００３５】
一実施形態において、リン含有難燃剤の窒素含有難燃剤に対する重量比は約１．０以上、好ましくは約１．５以上、さらに好ましくは約２．０である。
【００３６】
一実施形態において、リン含有難燃剤と窒素含有難燃剤との合計の、ポリ（ブチレンテレフタレート）に対する重量比は０．７０より大きく、好ましくは約０．７５以上、さらに好ましくは約０．８０以上である。この比は、組成物の機械的性質が不必要に損なわれたりしないように、約１．０未満であるのが好ましく、さらに好ましくは約０．９０未満であろう。
【００３７】
当技術分野で公知の充填材その他の添加剤を使用して、難燃性ポリエステル組成物の所望の加工及び物理的特性を達成することができる。通例、かかる安定剤は、組成物の総重量を基準にして約０．０１〜約１０重量％のレベルで、好ましくは約０．０５〜約２重量％のレベルで使用する。好ましい安定剤としては、有効量の、酸性リン酸塩、１つ以上の水素若しくはアルキル基を有する酸、アルキル、アリール、若しくは混合ホスファイト（亜リン酸エステル）、ＩＢ族若しくはIIＢ族金属リン酸塩、リンオキソ酸、金属酸性ピロリン酸塩、又はこれらの混合物がある。酸性リン酸塩としては、リン酸二水素ナトリウム、リン酸一亜鉛、リン酸水素カリウム、リン酸二水素カルシウムなどがある。ホスファイトは次式のものでよい。
【００３８】
【化６】
2005501154.tif 000007
【００３９】
式中、Ｒ11、Ｒ12及びＲ13は独立して水素、Ｃ1〜Ｃ6アルキル及びＣ6〜Ｃ12アリールからなる群から選択されるが、Ｒ11、Ｒ12及びＲ13の１つ以上が水素又はＣ1〜Ｃ6アルキルである。
【００４０】
ＩＢ族又はIIＢ族金属のリン酸塩としては、リン酸亜鉛、リン酸銅などがある。リンオキソ酸としては、亜リン酸、リン酸、ポリリン酸又は次亜リン酸がある。
【００４１】
ポリ酸のピロリン酸塩は次式で表される。
Ｍz+xＨyＰnＯ3n+1
式中、Ｍは金属であり、ｘは１〜１２の範囲の数であり、ｙは１〜１２の範囲の数であり、ｎは２〜１０の範囲の数であり、ｚは１〜５の範囲の数であり、（ｘｚ）＋ｙの和はｎ＋２に等しい。
【００４２】
好ましい実施形態において、本発明の組成物は２以上の官能基を有する化合物を実質的に含まない。これらの官能基はエポキシ基、カルボン酸無水物基、イソシアネート基、オキサゾリン基、カルボジイミド基、アルデヒド基、カルボキシル基、アジリジニル基及びシアネート基である。本明細書で「実質的に含まない」という用語は、特定の化合物の量を、組成物の総重量を基準にして約０．１重量％未満に限定するものと定義される。２つの官能基を有する化合物は約０．０１重量％未満で存在するのが好ましいであろう。また、かかる化合物はいかなる量でも組成物に意図的には添加しないのが極めて好ましい。
【００４３】
別の実施形態において、本組成物はポリエステル以外の熱可塑性樹脂を実質的に含まない。すなわち、本組成物は、上記ポリ（ブチレンテレフタレート）又は第２のポリエステル樹脂ではない熱可塑性樹脂を実質的に含まない。
【００４４】
場合により、本発明の組成物はさらに強化用充填材を含んでいてもよい。適切な強化用充填材としては、シリカ、ケイ酸塩（例えば、タルク又は雲母）、カーボンブラック及び強化用繊維（例えば、炭素繊維、アラミド繊維、ガラス繊維など）、並びに以上の充填材を１種以上含む混合物がある。好ましい実施形態においては、この強化用充填材がガラス繊維からなる。最終的に電気用途に使用する組成物の場合、一般に「Ｅ」ガラスといわれている、比較的ソーダが少ない石灰−アルミニウムホウケイ酸塩ガラスからなる繊維状ガラス繊維を使用するのが好ましい。しかし、電気的性質があまり重要でない場合には他のガラス、例えば、一般に「Ｃ」ガラスといわれている低ソーダガラスが有用である。これらのガラス繊維は、蒸気又は空気吹き付け、炎吹き付け及び機械的引っ張りのような標準的な方法によって作成することができる。プラスチック強化材として好ましいガラス繊維は機械的引っ張りによって作成するとよい。ガラス繊維の直径は一般に約１〜約５０マイクロメートル、好ましくは約１〜約２０マイクロメートルである。より小さい直径の繊維の方が一般に高価であり、約１０〜約２０マイクロメートルの直径を有するガラス繊維で、現状で望ましいバランスのとれたコストと性能が得られる。これらのガラス繊維は、組成物の特定の目的用途の要件に応じて、束ねて繊維とし、次いでこの繊維を束ねてヤーン、ロープ若しくはロービングにしたり、又は織ってマットなどにすることができる。成形用組成物を製造するには、長さ約１／８〜約２インチのチョップトストランドの形態のフィラメント状ガラスを使用するのが便利であり、通常このガラスは成形されたコンパウンド中では長さ約０．０００５〜約０．２５インチのフィラメントになる。かかるガラス繊維は通常、製造業者から、組成物のポリマー成分と相溶性の表面処理剤、例えばシロキサン、チタネート、又はポリウレタンサイジング剤などを有する形態で供給される。
【００４５】
組成物中に存在する場合、強化用充填材は組成物の総重量を基準にして約１０〜約６０重量％で使用することができる。この範囲内で、約２０重量％以上の強化用充填材を使用するのが好ましいであろう。また、この範囲内で、約５０重量％以下、さらに好ましくは約４０重量％以下の強化用充填材を使用するのが好ましいであろう。
【００４６】
本発明の組成物はさらに１種類以上のドリップ防止剤を含んでいてもよい。これは、樹脂を燃焼条件に付した際に樹脂のドリップ滴下を防止または抑制する。かかるドリップ防止剤の具体例としては、シリコーン油、シリカ（これは強化用充填材としても機能する）、アスベスト及びフィブリル化性フッ素含有ポリマーがある。フッ素含有ポリマーの例としては、フッ素化ポリオレフィン、例えば、ポリ（テトラフルオロエチレン）、テトラフルオロエチレン／ヘキサフルオロプロピレンコポリマー、テトラフルオロエチレン／エチレンコポリマー、ポリフッ化ビニリデン、ポリ（クロロトリフルオロエチレン）など及び以上のドリップ防止剤を１種以上含む混合物がある。好ましいドリップ防止剤はポリ（テトラフルオロエチレン）である。使用する場合、ドリップ防止剤は、組成物の総重量を基準にして約０．０２〜約２重量％、さらに好ましくは約０．０５〜約１重量％の量で存在する。
【００４７】
場合により、本組成物はさらに、ポリエステルポリマー組成物に使われる他の慣用添加剤、例えば、非強化用充填材、安定剤、離型剤、可塑剤及び加工助剤を含んでいてもよい。染料、顔料、酸化防止剤などのような他の成分を、その通常使われる目的で添加することもできる。
【００４８】
本組成物は多数の成分を含むものとして定義されているので、特に単一の化合物が一つより多くの成分の定義を満足し得る場合、各成分は化学的に異なるものと了解されたい。
【００４９】
本発明の組成物は幾つかの方法で製造することができる。一例を挙げると、ポリエステル組成物、任意成分の非晶質添加剤、耐衝撃性改良剤並びに充填材及び／又は強化用ガラスを樹脂状成分と共に押出配合機中に入れて成形用ペレットを製造する。樹脂その他の成分は、この工程中に樹脂のマトリックス中に分散する。別の方法では、成分及び強化用ガラスをドライブレンドにより樹脂と混合した後、ミルで溶かし、細かく粉砕し、または押し出し、切断する。また、組成物及び任意の成分を、例えば射出またはトランスファー成形技術によって混合し、直接成形することもできる。成分は全てできるだけ水を含まないのが好ましい。さらに、コンパウンディング（配合）を行うには、機械中の滞留時間が短く、温度が慎重にコントロールされ、摩擦熱が利用され、そして樹脂組成物と他のあらゆる成分との均一なブレンドが得られるように確保するべきである。
【００５０】
好ましくは、成分を予備配合し、ペレット化し、それから成形する。予備配合は慣用の設備で行うことができる。例えば、ポリエステル組成物を予備乾燥（例えば、約１２０℃で約４時間）した後、成分のドライブレンドを単軸式押出機に供給することができ、この場合使用するスクリューは適正な溶融を確実にするために長い転移部を有している。或いは、噛み合い式同方向回転型スクリューを有する二軸式押出機の供給口に樹脂と添加剤を供給し、強化用添加剤（及びその他の添加剤）を下流で供給してもよい。いずれの場合も、一般に適切な溶融温度は約２３０〜約３００℃である。
【００５１】
予備配合した組成物は、標準的な技術により、押し出し、切断して慣用の顆粒、ペレットなどのような成形用コンパウンドにすることができる。
【００５２】
この組成物はその後、熱可塑性組成物に常用されているいかなる設備で成形することもでき、例えば、Ｎｅｗｂｕｒｙ型の射出成形機を用いて、約２３０〜約２８０℃の慣用シリンダー温度、約５５〜約９５℃慣用金型温度で成形することができる。
【００５３】
一実施形態において、本発明の組成物は、ポリ（ブチレンテレフタレート）、トリアジン類、グアニジン類、シアヌレート類、イソシアヌレート類及び以上の窒素含有難燃剤を１種以上含む混合物からなる群から選択される窒素含有難燃剤、並びにジホスフェート類、ホスホルアミド類及び以上のリン含有難燃剤を１種以上含む混合物からなる群から選択されるリン含有難燃剤からなり、この組成物は、エポキシ基、カルボン酸無水物基、イソシアネート基、オキサゾリン基、カルボジイミド基、アルデヒド基、カルボキシル基、アジリジニル基及びシアネート基からなる群から各々独立に選択される官能基を２つ以上有する化合物を実質的に含まない。
【００５４】
好ましい熱可塑性組成物は、ポリ（ブチレンテレフタレート）、シアヌレート又はイソシアヌレート難燃剤及びジホスフェート難燃剤からなり、シアヌレート又はイソシアヌレート難燃剤及びジホスフェート難燃剤の合計とポリ（ブチレンテレフタレート）との重量比は約０．７０より大きく、またこの組成物は、エポキシ基、カルボン酸無水物基、イソシアネート基、オキサゾリン基、カルボジイミド基、アルデヒド基、カルボキシル基、アジリジニル基及びシアネート基からなる群から各々独立に選択される官能基を２つ以上有する化合物を実質的に含まない。
【００５５】
極めて好ましい熱可塑性組成物は、約２５〜約５０重量％のポリ（ブチレンテレフタレート）、約２０〜４０重量％のチョップトガラス繊維、約５〜約２０重量％のメラミンシアヌレート及び約１０〜約３５重量％のテトラフェニルビスフェノール−Ａジホスフェートからなり、この組成物は、エポキシ基、カルボン酸無水物基、イソシアネート基、オキサゾリン基、カルボジイミド基、アルデヒド基、カルボキシル基、アジリジニル基及びシアネート基からなる群から各々独立に選択される官能基を２つ以上有する化合物を実質的に含まない。
【００５６】
一実施形態において、本組成物は、ポリ（ブチレンテレフタレート）、トリアジン類、グアニジン類、シアヌレート類、イソシアヌレート類及び以上の窒素含有難燃剤を１種以上含む混合物からなる群から選択される窒素含有難燃剤、ジホスフェート類、ホスホルアミド類及び以上のリン含有難燃剤を１種以上含む混合物からなる群から選択されるリン含有難燃剤、ガラス繊維、並びに安定剤、酸化防止剤、離型剤、可塑剤、加工助剤、染料及び顔料からなる群から選択される１種以上の添加剤から実質的に構成される。「実質的に構成される」という用語は、存在すると組成物の流動性及び／又は衝撃強さ特性に影響を及ぼす成分を排除することを意図したものである。
【００５７】
好ましい熱可塑性組成物は、ポリ（ブチレンテレフタレート）、トリアジン類、グアニジン類、シアヌレート類、イソシアヌレート類及び以上の窒素含有難燃剤を１種以上含む混合物からなる群から選択される窒素含有難燃剤、ジホスフェート類、ホスホルアミド類及び以上のリン含有難燃剤を１種以上含む混合物からなる群から選択されるリン含有難燃剤、ガラス繊維、並びに安定剤、酸化防止剤、離型剤、可塑剤、加工助剤、染料及び顔料からなる群から選択される１種以上の添加剤から構成される。
【００５８】
好ましい実施形態において、ポリエステル組成物の製造方法は、ポリ（ブチレンテレフタレート）、トリアジン類、グアニジン類、シアヌレート類、イソシアヌレート類及び以上の窒素含有難燃剤を１種以上含む混合物からなる群から選択される窒素含有難燃剤、並びにジホスフェート類、ホスホルアミド類及び以上のリン含有難燃剤を１種以上含む混合物からなる群から選択されるリン含有難燃剤を混合することからなり、この組成物は、エポキシ基、カルボン酸無水物基、イソシアネート基、オキサゾリン基、カルボジイミド基、アルデヒド基、カルボキシル基、アジリジニル基及びシアネート基からなる群から独立に選択される官能基を２つ以上有する化合物を実質的に含まない。
【００５９】
本発明の組成物は、衝撃強さ、難燃性及びＵＶ光に対する色安定性の優れたバランスを提供する。例えば、一実施形態において、成形後の組成物は、ＩＳＯ  １８０に従って測定して約２０ｋＪ／ｍ2以上のアイゾットノッチなし衝撃強さを示す。別の実施形態において、成形後の組成物は、国際規格ＩＥＣ  ６９５−２−１／２に従うＧｌｏｗ  Ｗｉｒｅ  Ｔｅｓｔに合格する。さらに別の実施形態において、成形後の組成物は、５００キロジュールのキセノン照射後ＡＳＴＭ  Ｇ２６−Ａに従って測定して約５未満のＣＩＥＬＡＢ  ΔＥ値を有する。
【００６０】
別の好ましい実施形態は、例えば、コネクター、回路遮断器（ブレーカー）及び電源プラグを始めとする電気及び電子部品のような、本組成物から作成される成形品を包含する。
【００６１】
本発明が上記組成物の反応生成物を包含することは明白であろう。
【実施例】
【００６２】
以下の非限定例によって本発明をさらに例示する。
【００６３】
実施例１、比較例１及び２
配合物は全て、テトラフェニルＢＰＡ−ジホスフェート（ＢＰＡ−ＤＰ）とガラス繊維を除いた成分をドライブレンドすることで作成する。次に、このブレンドをＷｅｒｎｅｒ−Ｐｆｌｅｉｄｅｒｅｒの２５ｍｍ同方向回転式押出機でコンパウンディングし、別途ＢＰＡ−ＤＰとガラスをブレンドの下流に供給した。押出機の温度設定は（上流から下流に向かって）５０−１４０−２６５−２６０−２６０−２６０−２６０−２６０−２７５℃とし、０．２バールの真空にし、スクリューの回転速度は３００ＲＰＭとした。
【００６４】
ポリ（ブチレンテレフタレート）（ＰＢＴ）はＧｅｎｅｒａｌ  Ｅｌｅｃｔｒｉｃ  Ｃｏｍｐａｎｙから入手したが、ポリスチレン標準を用いてゲルパーミエーションクロマトグラフィーで測定した重量平均分子量が８００００原子質量単位（ＡＭＵ）であった。ポリ（エチレンテレフタレート）（ＰＥＴ）はＥａｓｔｍａｎからＥＡＳＴＡＰＡＫ（登録商標）ＰＥＴ  ９９２１Ｗとして入手したが、ポリスチレン標準を用いてゲルパーミエーションクロマトグラフィーで測定した重量平均分子量が６００００ＡＭＵであった。重量平均分子量が４５０００ＡＭＵのＰＥＴはＣａｔａｌａｎａ  ｄｅ  ＰｏｌｉｍｅｒｓからＳｅｄａｐｅｔ  ＢＲ−Ｔとして入手した。メラミンシアヌレートはＤＳＭからＭＣ２５として入手した。ＰＢＴ中の酸化アンチモンコンセントレート（Ｓｂ−酸化物／ＰＢＴ）はＣａｍｐｉｎｅ  Ｓ．ＡからＳｂ2Ｏ3／ＰＢＴ  ＭＢ８０／２０として入手した。テトラフェニルビスフェノールＡ−ジホスフェート（ＢＰＡ−ＤＰ）はＡｌｂｅｍａｒｌｅからＮｃｅｎｄＸ  Ｐ−３０として入手した。臭素５２％のテトラブロモビスフェノールＡ（ＢＣ５２）はＧｒｅａｔ  Ｌａｋｅｓ  ＣｈｅｍｉｃａｌからＢＣ−５２として入手した。ポリテトラフルオロエチレンとスチレンアクリロニトリルコポリマーの５０：５０ｗ／ｗブレンド（ＴＳＡＮ）はＧｅｎｅｒａｌ  Ｅｌｅｃｔｒｉｃ  ＣｏｍｐａｎｙからＴＳＡＮとして入手した。エチレン酢酸ビニルはＳｍｉｌｅ  ＰｌａｓｔｉｃｓからＥＬＶＡＸ（登録商標）７６０として入手した（粉砕品）。ヒンダードフェノール酸化防止剤はＣｉｂａ  ＧｅｉｇｙからＩＲＧＡＮＯＸ（登録商標）１０１０として入手した。リン酸亜鉛はＫｅｙｓｅｒ  ＆  ＭａｃｋａｙからＤｅｌａｐｈｏｓ  ２として入手した。ペンタエリトリトールテトラステアレートはＨｅｎｋｅｌから入手した。硫化亜鉛はＳａｃｈｔｌｅｂｅｎ  Ｃｈｅｍｉｅから入手した。顔料ＰＲＩＮＴＥＸ（登録商標）８５はＤｅｇｕｓｓａから入手した。顔料Ｕｌｔｒａｍａｒｉｎｅ  ＢｌｕｅはＱｏｌｏｒ  Ｔｅｃｈから入手した。顔料のＳＩＣＯＰＡＬ（登録商標）ＧｒｅｅｎとＳＩＣＯＴＡＮ（登録商標）ＦＧはＢＡＳＦから入手した。チョップトガラスストランドはＮｉｐｐｏｎ  Ｅｌｅｃｔｒｉｃ  ＧｌａｓｓからＮＥＧ  Ｔ１２０として入手したが、直径が約１３ミクロンで、ＰＢＴとの相溶性のためのサイジング剤を有していた。
【００６５】
温度設定を２４５−２５５−２６５−２６５℃（スロートからノズルまで）とし、金型温度をＰＢＴ系配合物の場合は７０℃、ＰＥＴ系配合物の場合は８０℃とした３５トンＥｎｇｅｌ射出成形機で、６０ｍｍ×６０ｍｍ×１．６ｍｍのプラックを成形した。成形に先立ってペレットを１２０℃で４時間予備乾燥した。
【００６６】
ＡＳＴＭ  Ｇ２６−Ａの促進Ｘｅｎｏｎ  Ａｒｃ  Ｗｅａｔｈｅｒｉｎｇプロトコルを用いて、プラックを、２０００ｋＪ以下の紫外線暴露に付した。ＭａｃＢｅｔｈ  ＣＥ７０００分光光度計及び以下の試験特性、すなわち式ＣＩＥ  Ｌ*ａ*ｂ*、光源−Ｄ６５、観察−１０°（鏡面光沢度を含む）を用いてプラックの色を測定した。Ｌ*ａ*ｂ*は基準に対する色ずれに相当し、ΔＥ＝（ΔＬ2＋Δａ2＋Δｂ2）0.5は表２に示す基準に対する全色ずれである。
【００６７】
試験片の可燃性は、国際規格ＩＥＣ  ６９５−２−１／２に従って実施される標準Ｇｌｏｗ  Ｗｉｒｅ  Ｔｅｓｔ（ＧＷＴ）プロトコルによって評価する。９６０ＧＷＴのランクは燃焼に対する最良の抵抗性の試験試料を示し、一方８５０ＧＷＴのランクは９６０℃で不合格だった場合のより低い程度の燃焼抵抗性である。
【００６８】
試験片のアイゾットノッチなし衝撃強さをＩＳＯ  １８０に従って評価した。結果はｋＪ／ｍ2の単位で示す。
【００６９】
表１の配合物が表２の試験片に対応している。
【００７０】
【表１】
2005501154.tif 000008
【００７１】
【表２】
2005501154.tif 000009
【００７２】
驚くべきことに、ＰＢＴと窒素含有難燃剤及びリン含有難燃剤を含有する実施例１は、ＰＥＴ／ＰＢＴブレンドを含有し、窒素難燃剤及びリン難燃剤を欠く比較例１と比較して、同じ紫外線暴露後、ΔＥのより低い値に現れているように大きく低下した色ずれを示す。また、実施例１は、窒素含有難燃剤とリン含有難燃剤を含むがＰＢＴの代わりにＰＥＴを使用した比較例２に対しても低下した色ずれを示す。
【００７３】
実施例２及び３、比較例３〜５
比較例３〜５及び実施例２の実験は、上記実施例１及び比較例１〜２と同様に行った。表３は、リン含有難燃剤と窒素含有難燃剤との比を変化させたときの、得られる組成物の物理的性質に対する効果の比較である。「安定剤／加工助剤」と記載した成分は慣用の安定剤と加工助剤の混合物である。量は全て組成物全体を基準とした重量％である。
【００７４】
【表３】
2005501154.tif 000010
【００７５】
表３に示されているように、リン含有難燃剤と窒素含有難燃剤との比は組成物の物理的性質に大きな影響をもっている。予想外のことに、リン難燃剤と窒素難燃剤との比が約１．０より大きく、リン難燃剤及び窒素難燃剤の組合せとＰＢＴとの比が０．７０より大きいと、得られる組成物が良好な機械的性質、良好な難燃性能及び紫外線下での良好な色安定性（実施例２参照）を有することが判明した。これらの結果は、ポリエステル配合物中に高充填量の難燃剤を使用すると通常はかかる良好なバランスの衝撃強さ、難燃性及びＵＶ−抵抗性が得られないので、予期できなかったことである。
【００７６】
さらに予想外のことに、エポキシ基、カルボン酸無水物基、イソシアネート基、オキサゾリン基、カルボジイミド基、アルデヒド基、カルボキシル基、アジリジニル基及びシアネート基のような官能基を２つ以上有する化合物で処理した表面処理済窒素含有難燃剤を必要とすることなく良好な性質を得ることができるということが判明した。
【００７７】
好ましい実施形態を参照して本発明を説明して来たが、本発明の範囲から逸脱することなく、様々な変更をすることができ、また均等物を代わりに使用できることが当業者には理解されよう。加えて、本発明の本質的な範囲から逸脱することなく多くの修正をして特定の状況又は材料を本発明の教示に適合させることができる。従って、本発明は、本発明を実施する上で考えられる最良の形態として開示した特定の実施形態に限定されることはなく、特許請求の範囲内に入る全ての実施形態を含むものである。
【００７８】
引用した特許、特許出願及び他の文献は援用によりその全体が本明細書の開示の一部をなす。
【国際公開パンフレット】
2005501154.tif 000015
2005501154.tif 000016
2005501154.tif 000017
2005501154.tif 000018
2005501154.tif 000019
2005501154.tif 000020
2005501154.tif 000021
2005501154.tif 000022
2005501154.tif 000023
2005501154.tif 000024
2005501154.tif 000025
2005501154.tif 000026
2005501154.tif 000027
2005501154.tif 000028
2005501154.tif 000029
2005501154.tif 000030
2005501154.tif 000031
2005501154.tif 000032
2005501154.tif 000033
2005501154.tif 000034
2005501154.tif 000035
2005501154.tif 000036
2005501154.tif 000037
2005501154.tif 000038
2005501154.tif 000039
2005501154.tif 000040
2005501154.tif 000041
2005501154.tif 000042
【国際公開パンフレット（コレクトバージョン）】
2005501154.tif 000043
【国際調査報告】
2005501154.tif 000044
2005501154.tif 000045
2005501154.tif 000046
2005501154.tif 000047
2005501154.tif 000048